(57)【特許請求の範囲】
【請求項１】
下記一般式（１）
【化１】
0004873570.tif 000011
（ただし、式中ｎは５〜１０の整数、ｍは５〜１０の整数、ｋは１〜１００の整数である。）で表されるポリ［２］カテナン。
【請求項２】
下記一般式（２）
【化２】
0004873570.tif 000012
（ただし、式中ｎは５〜１０の整数である。）
で表されるジアジド［２］カテナンと下記一般式（３）
【化３】
0004873570.tif 000013
（ただし、式中ｍは５〜１０の整数である。）
で表されるジエチニル［２］カテナンとを１，３−双極子付加環化反応により重合させることを特徴とする、請求項１記載のポリ［２］カテナンの製造方法。
【請求項３】
下記一般式（２）
【化４】
0004873570.tif 000014
（ただし、式中ｎは５〜１０の整数である。）
で表されるジアジド［２］カテナン。
【請求項４】
下記一般式（３）
【化５】
0004873570.tif 000015
（ただし、式中ｍは５〜１０の整数である。）
で表されるジエチニル［２］カテナン。
【発明の詳細な説明】
【技術分野】
【０００１】
本発明は新規な高分子化合物、その単量体、およびそれらの製造方法に関する。
【背景技術】
【０００２】
近年、高分子エラストマーとしての高分子材料の研究が盛んに行われている。
【０００３】
高分子エラストマーなどの形成には、高分子主鎖が高い運動性を有することが必要である。
【０００４】
高分子主鎖への運動性の付与を目的として、カテナン化合物を連結した構造を有する高分子の合成が試みられている。カテナン化合物は、２以上の環状分子が鎖状に組み合わさって連結されている（インターロック構造）。カテナン化合物を連結して得られる高分子は、高分子鎖を構成する原子が相互に化学結合しその運動が束縛される従来の高分子に比べて、遥かに大きな運動の自由度を有すると考えられるので、新規かつ有用な特性を有する高分子として期待されている。
【０００５】
このような高分子を得るために、環化反応によるインターロック構造の構築を繰り返し行うことにより、ポリカテナンと呼ばれる高分子の合成が試みられている。しかしながら、この方法では、環化反応に伴う収率の大幅な低下が避けられないため、高分子量のカテナンポリマーが得られたとの報告は成されていない。
【０００６】
一方、カテナン化合物を化学結合で連結した構造を有するポリ［２］カテナンの合成例（例えば、特許文献１）も報告されているが、このような化合物の報告例はまだ少ない。
【特許文献１】特開平９−４８８４９号公報
【発明の開示】
【発明が解決しようとする課題】
【０００７】
本発明が解決しようとする課題は、新規なポリ［２］カテナンおよびその単量体であるカテナン化合物、ならびにそれらの製造方法を提供することにある。
【課題を解決するための手段】
【０００８】
上記課題を解決するために、本発明者らが鋭意検討を重ねた結果、２種類の二官能性［２］カテナンを共重合させることにより、高分子量のポリ［２］カテナンを合成することができることを見出し、本発明を完成させた。
【０００９】
すなわち本発明は、２種類の二官能性［２］カテナンを共重合させることにより得られる共重合体であって、［２］カテナンが、エステル結合、アミド結合、又はトリアゾール結合などの化学結合によって相互に連結された構造を有するポリ［２］カテナンに関する。
【００１０】
特に、本発明は、下記一般式（１）
【化１】
0004873570.tif 000002
（ただし、式中ｎは５〜１０の整数、ｍは５〜１０の整数、ｋは１〜１００の整数である。）で表されるポリ［２］カテナンに関する。
【００１１】
さらに本発明は、下記一般式（２）
【化２】
0004873570.tif 000003
（ただし、式中ｎは５〜１０の整数である。）
で表されるジアジド［２］カテナンと下記一般式（３）
【化３】
0004873570.tif 000004
（ただし、式中ｍは５〜１０の整数である。）
で表されるジエチニル［２］カテナンとを１，３−双極子付加環化反応により重合させることを特徴とする、前記ポリ［２］カテナンの製造方法に関する。
【００１２】
また本発明は、下記一般式（２）
【化４】
0004873570.tif 000005
（ただし、式中ｎは５〜１０の整数である。）
で表されるジアジド［２］カテナンに関する。
【００１３】
さらに本発明は、式（４）
【化５】
0004873570.tif 000006
で表されるアジドジアミンと、ＣｌＯＣ（ＣＨ２）ｎＣＯＣｌ（ただし、ｎは５〜１０）の整数を表す。）との環化反応を行うことを特徴とする、前記ジアジド［２］カテナンの製造方法を含む。
【００１４】
また本発明は、下記一般式（３）
【化６】
0004873570.tif 000007
（ただし、式中ｍは５〜１０の整数である。）
で表されるジエチニル［２］カテナンに関する。
【００１５】
さらに本発明は、下記式（５）
【化７】
0004873570.tif 000008
で表されるエチニルジアミンと、ＣｌＯＣ（ＣＨ２）ｍＣＯＣｌ（ただし、ｍは５〜１０）の整数を表す。）との環化反応を行うことを特徴とする、前記ジエチニル［２］カテナンの製造方法を含む。
【発明の効果】
【００１６】
本発明に係る一般式（１）で表されるポリ［２］カテナンは、［２］カテナンがトリアゾール結合を介して連結された従来にない構造を有し、例えば高分子エラストマーなどの機能材料の原料として有用性が期待される。
【発明を実施するための最良の形態】
【００１７】
ポリ［２］カテナン
本発明に係る一般式（１）で表されるポリ［２］カテナンは、［２］カテナン同士がトリアゾール基を介して連結された従来にない構造を有する。
【００１８】
本発明のポリ［２］カテナンにおいて、繰り返し単位数ｋに関しては特に制限がなく、後述する製造条件により変化させることが可能であるが、通常１〜１００程度である。また、ｎとｍは、後述する製造に際して使用する試薬に依存し、いずれも５〜１０の整数である。なお、ｎとｍは異なっていても同じであっても良い。
【００１９】
本発明のポリ［２］カテナンは、繰り返し単位間にインターロック構造を有するので、複数の原子が化学結合のみで繋がっている従来の高分子化合物と比較して、分子の運動の自由度がはるかに大きいことから、新規な粘弾性特性を有するエラストマーなどとしての応用が期待される。
【００２０】
ポリ［２］カテナンの製造方法
本発明の一般式（１）で表されるポリ［２］カテナンは上で説明した新規な化学構造、すなわち、［２］カテナン同士がトリアゾール基を介して連結された構造を有する。従ってかかる構造を有する重合体を製造することができる方法であれば特に制限されることはない。
【００２１】
本発明では特に、ポリ［２］カテナンは、一般式（２）で表されるジアジド［２］カテナンと一般式（３）で表されるジエチニル［２］カテナンとを共重合することが好ましい。反応は、通常公知の１，３−双極子付加環化反応（クリック反応）である。参考文献として、Ｊｏｕｒｎａｌ  ｏｆ  Ｍｅｄｉｃｉｎａｌ  Ｃｈｅｍｉｓｔｒｙ  ２００６，  ４９，  ４６７−４７０およびＣｈｅｍｉｃａｌ  Ｃｏｍｍｕｎｉｃａｔｉｏｎ  ２００５，  ４３３３−４３３５を参照することができる。
【００２２】
原料であるジアジド［２］カテナンおよびジエチニル［２］カテナンの入手方法については特に制限されないが、後述する合成経路により、短工程かつ高収率に合成することができる。
【００２３】
ジアジド［２］カテナンとジエチニル［２］カテナンによる１，３−双極子付加環化反応（クリック反応）においては、１価の銅触媒を使用して反応を行うことが好ましい。また、２価の銅触媒をアスコルビン酸などの還元剤と共に使用して、反応系内で１価の銅触媒を生成させても良い。なお、１価の銅触媒としては臭化銅、ヨウ化銅などが使用でき、２価の銅触媒としては硫酸銅などが使用できる。
【００２４】
本発明にかかるポリ［２］カテナンの化学構造は、分子量測定、種々の分光学的測定により確認することができる。
【００２５】
特に、通常公知のゲルパーミエイションクロマトグラフ（以下「ＧＰＣ」とする）によって、ポリ［２］カテナンの分子量、分子量分布測定が可能である（ｋの値が決定される）。
【００２６】
さらには必要な場合、特定のフラクションを赤外吸収スペクトル（以下、「ＩＲ」）や核磁気共鳴スペクトル（以下、「ＮＭＲ」）等の詳細な分析のための試料とできる。
【００２７】
ＩＲにおいては、アジド基、エチニル基に基づく吸収が消失／減少することにより本発明のポリ［２］カテナンの生成が定性的に確認できる。また１Ｈ−ＮＭＲにおいては、末端アセチレンのプロトンに基づく吸収が消失／減少することにより本発明のポリ［２］カテナンの生成が定性的に確認できる。
【００２８】
ジアジド［２］カテナン
ジアジド［２］カテナン（化合物１）は、下記合成工程を経て合成することができる。
【化８】
0004873570.tif 000009
【００２９】
５−アミノイソフタル酸（化合物３）を出発原料として、ジアゾ化を経由したアミノ基のアジド基への変換により、５−アジドイソフタル酸（化合物４）を合成することができる。具体的には化合物３に酸性下、亜硝酸塩を作用させてジアゾ化した後、アジ化ナトリウムと反応させることにより、合成することができる。この際の条件としては、特に制限されるものではなく、通常公知の条件を採用することができるが、生じるジアゾニウム塩を安定化するため、ジアゾ化反応は通常０〜５℃程度で行うことが好ましい。
【００３０】
続いて、５−アジドイソフタル酸（化合物４）と４−アミノベンジルアミンとのアミド結合形成反応を行うことにより、アジドジアミン（化合物５）を合成することができる。具体的には、化合物４に、脱水縮合剤としてカルボジイミド基を含む化合物の存在下、４−アミノベンジルアミンを添加する。カルボジイミド基を有する脱水縮合剤としては、特に制限されないが、ジシクロヘキシルカルボジイミド、ジイソプロピルカルボジイミド、１−エチル−３−（３−ジメチルアミノプロピル）カルボジイミド塩酸塩などがあげられる。また、この際、脱水縮合を促進させ、かつ副反応を抑制するための添加剤として、１−ヒドロキシベンゾトリアゾール（ＨＯＢｔ）やＮ−ヒドロキシスクシンイミド（ＨＯＳｕ）などを使用することが好ましい。
【００３１】
さらに、アジドジアミン（化合物５）とＣｌＯＣ（ＣＨ２）ｎＣＯＣｌ（ただし、ｎは５〜１０の整数である。）との環化反応を行うことにより、目的とするジアジド［２］カテナン（化合物１）を合成することができる。ＣｌＯＣ（ＣＨ２）ｎＣＯＣｌは、市販品をそのまま用いることもできるし、容易に入手可能なα、ω−アルカンジオールやα、ω−アルカンジカルボン酸を出発原料として合成して用いることも可能である。反応は、公知の酸塩化物と第一級アミンによるアミド形成反応であり、その条件としては特に制限されるものではない。この際、生成する塩酸の中和を目的として、求核性の低い塩基（トリエチルアミン等）を使用するのが好ましい。
【００３２】
反応の生成物には、ジアジド［２］カテナンの他に、インターロック構造を有しない環状化合物などが含まれる。シリカゲルクロマトグラフィーを用いることで、生成物からジアジド［２］カテナンの分離精製を行うことができる。
【００３３】
ジアジド［２］カテナンの化学構造は、分子量測定、種々の構造解析手段により確認することができる。
【００３４】
特に、ＮＭＲ、ＩＲ、質量分析（以下、「ＭＳ」）等で決定することが可能である。
【００３５】
例えば、１Ｈ−ＮＭＲスペクトルによって、各プロトンに由来するピークを確認することができる。また、ＩＲによって、アジド基などに基づく吸収を確認することができる。さらに、ＭＳ、特にＭＡＬＤＩ  ＴＯＦ−ＭＳを用いれば、ジアジド［２］カテナンの分子量（１１６３）付近にピークを観測することができる。
【００３６】
また、上記反応で得られるインターロック構造を構築していない化合物とジアジド［２］カテナンの１Ｈ−ＮＭＲを比較すると、ジアジド［２］カテナンでは各プロトンに由来するシグナルが高磁場側にシフトしている（Ｄａｖｉｄ，Ａ．Ｌ．ｅｔ  ａｌ．Ａｎｇｅｗ．Ｃｈｅｍ．Ｉｎｔ．Ｅｄ．Ｅｎｇｌ．１９９６，３５，３０６−３０９．参照）。これにより、カテナン化合物（インターロック構造の構築）を確認することができる。
【００３７】
ジエチニル［２］カテナン
ジエチニル［２］カテナン（化合物２）は、下記合成工程を経て合成することができる。
【化９】
0004873570.tif 000010
【００３８】
５−アミノイソフタル酸（化合物３）を出発原料として、ジアゾ化を経由したアミノ基のヨウ素による置換により、５−ヨードイソフタル酸（化合物６）を合成することができる。具体的には化合物３に酸性下、亜硝酸塩を作用させてジアゾ化した後、ヨウ化カリウム等のアルカリ金属ヨウ化物と反応させることにより、合成することができる。この際の条件としては、特に制限されるものではなく、通常公知の条件を採用することができるが、生じるジアゾニウム塩を安定化するため、ジアゾ化反応は通常０〜５℃程度で行うことが好ましい。
【００３９】
続いて、化合物６のジカルボン酸をアルキルエステルに変換する。反応は通常公知のエステル生成反応を好ましく採用することができる。より具体的には、化合物６をメタノールなどのアルコールに溶解し、酸性条件下、加熱還流することによりヨードイソフタル酸ジメチル（化合物７）を合成することができる。
【００４０】
化合物７に対し、トリメチルシリルアセチレンを用いて薗頭アセチレンカップリング反応（Ｓｏｎｏｇａｓｈｉｒａ，Ｋ．ｅｔ  ａｌ．Ｔｅｔｒａｈｅｄｒｏｎ  ｌｅｔｔ．１９７５，５０，４４６７などを参照）を行うことにより、ヨウ素をトリメチルシリルエチニル基に変換して、５−トリメチルシリルエチニルイソフタル酸ジメチル（化合物８）を得ることができる。具体的には、化合物７に、Ｐｄ（０）触媒、ヨウ化銅とアミンを加えた後、トリメチルシリルアセチレンを反応させる。反応後、シリカゲルクロマトグラフィーを用いることで、反応生成物から５−トリメチルシリルエチニルイソフタル酸ジメチル（化合物８）を分離精製することができる。
【００４１】
続いて、化合物８のアルキルエステルを塩基性下で加水分解した後、トリメチルシリル基の除去を行うことにより、５−エチニルイソフタル酸（化合物９）を得ることができる。
【００４２】
次に、５−エチニルイソフタル酸（化合物９）と４−アミノベンジルアミンとのアミド結合形成反応を行うことにより、エチニルジアミン（化合物１０）を合成することができる。反応は、上記のアジドジアミン（化合物５）の合成と同様に行うことができる。
【００４３】
さらに、エチニルジアミン（化合物１０）とＣｌＯＣ（ＣＨ２）ｍＣＯＣｌ（ただし、ｍは５〜１０の整数である。）との環化反応を行うことにより、目的とするジエチニル［２］カテナン（化合物２）を合成することができる。反応および精製は、ジアジド［２］カテナン（化合物１）の場合と同様に行うことができる。
【００４４】
ジエチニル［２］カテナンの化学構造の確認に関しても、ジアジド［２］カテナンと同様に行うことができる。
【実施例】
【００４５】
以下、本発明を実施例によって具体的に説明する。なお、これらの実施例は、本発明を説明するためのものであって、本発明の範囲を限定するものではない。
【００４６】
なお、本実施例では、５−アミノイソフタル酸：東京化成工業（株）製（＞９８.０％）、１−ヒドロキシベンゾトリアゾール一水和物：東京化成工業（株）製（＞９７.０％）、ジシクロヘキシルカルボジイミド：東京化成工業（株）製（＞９８.０％）、４−アミノベンジルアミン：東京化成工業（株）製（＞９８.０％）、セバコイルジクロリド（ＣｌＯＣ（ＣＨ２）８ＣＯＣｌ）：関東化学（株）製（＞９７.０％、鹿特級）酢酸パラジウム:アルドリッチ製（９８％）、ヨウ化銅：関東化学（株）製（＞９９.０％）トリフェニルホスフィン：和光純薬工業（株）製（＞９７％）、トリメチルシリルアセチレン：東京化成工業（株）製（＞９８.０％）、アスコルビン酸ナトリウム：関東化学（株）製（＞９８.０％、鹿特級）を使用した。
【００４７】
また、本実施例の測定装置として、ＧＰＣ：ＨＬＣ−８１２１ＧＰＣ／ＨＴ（東ソー（株）製）、ＦＴ−ＩＲ（ＫＢｒ法）：１６００−ＦＴ−ＩＲ（パーキンエルマー（株）製）、ＦＴ−ＮＭＲ：ＪＮＭ−ＧＸ４００（日本電子（株）製）、ＭＡＬＤＩ  ＴＯＦ−ＭＳ：Ｖｏｙａｇｅｒ  ＲＰ−ＰＲＯ（アプライドバイオシステムズ製）を使用した。
【００４８】
（実施例１）ジアジド［２］カテナンの合成
上記一般式（２）におけるｎ＝８のジアジド［２］カテナンを上記合成経路に従って合成した。
【００４９】
５−アミノイソフタル酸（化合物３）０．９０ｇを１．５Ｎ塩酸１５ｍｌに溶解させた溶液に、氷浴下で亜硝酸ナトリウム０．４２ｇ水溶液１ｍｌを滴下し、３０分間攪拌後、アジ化ナトリウム０．４０ｇ水溶液１ｍｌを滴下して２４時間攪拌した。反応終了後、生成した沈殿を濾過し、純水で洗浄することにより、白色固体の５−アジドイソフタル酸（化合物４）を収率８５％で得た。
【００５０】
５−アジドイソフタル酸０．８３ｇと１−ヒドロキシベンゾトリアゾール一水和物１．２９ｇをＴＨＦ１０ｍｌに溶解し、これにジシクロヘキシルカルボジイミド１．７３ｇを含むＴＨＦ２０ｍｌ溶液を滴下し、窒素下で６時間、氷浴中で攪拌した。反応後、生成した沈殿を濾過し、得られた濾液を４−アミノベンジルアミン０．９５ｍｌを含むＴＨＦ溶液２０ｍｌにゆっくりと滴下し、窒素下、室温で２４時間攪拌した。反応終了後、減圧下で溶媒を半分になるまで除去した後、これにクロロホルムを加え、飽和炭酸水素ナトリウム水溶液を用いて洗浄した後、有機層の溶媒を減圧下で除去することにより、淡黄色固体のアジドジアミン（化合物５）を収率５１％で得た。
【００５１】
アジドジアミン０．４２ｇをアセトニトリル１２ｍｌに溶解し、さらにクロロホルム２５０ｍｌを加え、これにセバコイルジクロリド０．２１ｍｌとトリエチルアミン０．３１ｍｌを含むクロロホルム溶液５０ｍｌを５時間かけて滴下し、窒素下、室温で２４時間攪拌した。反応終了後、生成した沈殿を濾過し、濾液を１Ｎ塩酸、飽和炭酸水素ナトリウムの順で洗浄した。有機層の溶媒を減圧下で除去し、得られた残渣を分取薄層クロマトグラフィー（クロロホルム：メタノール＝９３：７（ｖ：ｖ））を用いて精製することにより、白色固体のジアジド［２］カテナンを収率６％で得た。
【００５２】
図１（ａ）に、ジアジド［２］カテナンの１Ｈ−ＮＭＲスペクトル（４００ＭＨｚ、ＤＭＳＯ−ｄ６）を示す。なお、図１（ｂ）および（ｃ）は、いずれも反応の生成物であり、インターロック構造を構築していない化合物の１Ｈ−ＮＭＲチャートである。
【００５３】
図１（ａ）と、（ｂ）又は（ｃ）とを比較すると、各プロトンのシグナル（特にセバコイル鎖のメチレンプロトンに由来するシグナル）が高磁場側にシフトしていることが分かり、得られた化合物がインターロック構造を有していることが分かる。
【００５４】
また、質量分析（ＭＡＬＤＩ  ＴＯＦ−ＭＳ）の結果、１１６３（ｍ／ｚ）付近にピークが確認された。ＧＰＣによりＤＭＦを展開溶媒として分析したところ、ポリスチレン換算の数平均分子量（Ｍｎ）は３．５×１０３であった。
【００５５】
（実施例２）ジエチニル［２］カテナンの合成
上記一般式（３）におけるｍ＝８のジエチニル［２］カテナンを上記合成経路に従って合成した。
【００５６】
５−アミノイソフタル酸（化合物３）１０．８７ｇを１．５Ｎ塩酸１５ｍｌに溶解し、これに亜硝酸ナトリウム４．５７ｇ水溶液６０ｍｌを加えて３０分間攪拌した後、ヨウ化カリウム１９．９２ｇ水溶液６０ｍｌを加え、２４時間攪拌した。反応混合物は吸引濾過し、沈殿を純水で洗浄後、減圧下で乾燥させることにより、黄土色固体の５−ヨードイソフタル酸（化合物６）を収率８３％で得た。
【００５７】
５−ヨードイソフタル酸２．９２ｇをメタノール８０ｍｌに溶解し、これに濃硫酸２ｍｌを加え、窒素下、２４時間加熱環流した。反応終了後、減圧下で溶媒を除去し、得られた残渣に酢酸エチルを加え中性になるまで純水で洗浄し、有機層を硫酸マグネシウムで脱水した後、減圧下で溶媒を除去することにより、黄色固体の５−ヨードイソフタル酸ジメチル（化合物７）を収率９０％で得た。
【００５８】
５−ヨードイソフタル酸ジメチル０．６４ｇと酢酸パラジウム０．０２３ｇ、トリフェニルホスフィン０．０８１ｇ、ヨウ化銅０．０５８ｇをＴＨＦ４ｍｌに溶解し、これにトリエチルアミン２ｍｌとトリメチルシリルアセチレン０．３３ｍｌを加え、窒素下、室温で２４時間攪拌した。反応終了後、酢酸エチルを加えて生成した沈殿を濾過し、濾液は減圧下で溶媒を除去した。得られた残渣に純水を加え、生成した沈殿を濾過し、この沈殿をシリカゲルクロマトグラフィー（酢酸エチル：ヘキサン＝２：１）で単離精製し、茶色固体の５−トリメチルシリルエチニルイソフタル酸ジメチル（化合物８）を収率９３％で得た。
【００５９】
５−トリメチルシリルエチニルイソフタル酸ジメチル０．４４ｇをエタノール３０ｍｌに溶解し、これに１Ｎ水酸化カリウム水溶液７．５ｍｌを加え、１時間氷浴下で攪拌した。反応後、減圧下で溶媒を除去し、残渣を純水に溶かし、１Ｎ塩酸を加えて酸性にした後、生成した沈殿を濾過することにより、茶色固体の５−エチニルイソフタル酸（化合物９）を収率７７％で得た。
【００６０】
５−エチニルイソフタル酸０．７６ｇと１−ヒドロキシベンゾトリアゾール一水和物１．２６ｇをＴＨＦ１０ｍｌに溶解し、これにジシクロヘキシルカルボジイミド１．６９ｇを含むＴＨＦ２０ｍｌ溶液を滴下し、窒素下、氷浴中で６時間攪拌した。反応後、生成した沈殿を濾過し、得られた濾液を４−アミノベンジルアミン０．９５ｍｌを含むＴＨＦ溶液２０ｍｌにゆっくりと滴下し、窒素下、室温で２４時間攪拌した。反応後、減圧下で溶媒を半分になるまで除去した後、これにクロロホルムを加え、飽和炭酸水素ナトリウム水溶液を用いて洗浄し、有機層の溶媒を減圧下で除去することにより、茶色固体のエチニルジアミン（化合物１０）を収率８７％で得た。
【００６１】
エチニルジアミン０．４０ｇをアセトニトリル１２ｍｌに溶解し、さらにクロロホルム２５０ｍｌを加え、これにセバコイルジクロリド０．２１ｍｌとトリエチルアミン０．３１ｍｌを含むクロロホルム溶液５０ｍｌを５時間かけて滴下し、窒素下、室温で２４時間攪拌した。反応後、生成した沈殿を濾過し、濾液を１Ｎ塩酸、飽和炭酸水素ナトリウムの順で洗浄した。有機層の溶媒を減圧下で除去し、得られた残渣を分取薄層クロマトグラフィー（クロロホルム：メタノール＝９３：７）を用いて精製することにより、白色固体のジエチニル［２］カテナンを収率５％で得た。
【００６２】
図２（ａ）に、ジエチニル［２］カテナンの１Ｈ−ＮＭＲスペクトル（４００ＭＨｚ、ＤＭＳＯ−ｄ６）を示す。なお、図２（ｂ）および（ｃ）は、いずれも反応の生成物であり、インターロック構造を構築していない化合物の１Ｈ−ＮＭＲチャートである。図２（ａ）と、（ｂ）又は（ｃ）とを比較すると、各プロトンのシグナル（特にセバコイル鎖のメチレンプロトンに由来するシグナル）が高磁場側にシフトしていることが分かり、得られた化合物がインターロック構造を有していることが分かる。
【００６３】
また、質量分析（ＭＡＬＤＩ  ＴＯＦ−ＭＳ）の結果、１１２９（ｍ／ｚ）付近にピークが確認された。ＧＰＣによりＤＭＦを展開溶媒として分析したところ、ポリスチレン換算の数平均分子量（Ｍｎ）は３．８×１０３であった。
【００６４】
（実施例３）ポリ［２］カテナンの合成（１）
キャップ付試験管を用い、ジアジド［２］カテナン０．０１０４ｇとジエチニル［２］カテナン０．０１０２ｇをＤＭＦ１００μｌに溶解させた。これに硫酸銅五水和物１．１ｍｇとアスコルビン酸ナトリウム３．６ｍｇと水１０μｌとを加え、窒素下、室温で２日間攪拌した。反応後、純水を加え、生成した沈殿を濾過することにより、一般式（１）においてｎ＝ｍ＝８のポリ［２］カテナンを黄色固体として得た。ＧＰＣによりＤＭＦを展開溶媒として分析したところ、数平均分子量（Ｍｎ）、重量平均分子量（Ｍｗ）、分散度（Ｍｗ／Ｍｎ）は、ポリスチレン換算でそれぞれ３７×１０３、４４×１０３、１．１９であった。
【００６５】
（実施例４）ポリ［２］カテナンの合成（２）
キャップ付試験管を用い、ジアジド［２］カテナン０．０１０４ｇとジエチニル［２］カテナン０．０１０２ｇをＤＭＦ１００μｌに溶解させた。これに硫酸銅五水和物１．１ｍｇとアスコルビン酸ナトリウム３．６ｍｇと水１０μｌとを加え、窒素下、室温で２日間攪拌した。２日目に硫酸銅五水和物１．１ｍｇとアスコルビン酸ナトリウム３．６ｍｇを加えた後、さらに２日間攪拌した。反応後、純水を加え、生成した沈殿を濾過することにより、一般式（１）においてｎ＝ｍ＝８のポリ［２］カテナンを黄色固体として得た。ＧＰＣによりＤＭＦを展開溶媒として分析したところ、数平均分子量（Ｍｎ）、重量平均分子量（Ｍｗ）、分散度（Ｍｗ／Ｍｎ）は、ポリスチレン換算でそれぞれ３１×１０３、４９×１０３、１．５８であった。
【００６６】
（実施例５）ポリ［２］カテナンの合成（３）
キャップ付試験管を用い、ジアジド［２］カテナン０．０１０４ｇとジエチニル［２］カテナン０．０１０２ｇをＤＭＦ１００μｌに溶解させた。これに硫酸銅五水和物１．１ｍｇとアスコルビン酸ナトリウム３．６ｍｇと水１０μｌとを加え、窒素下、室温で２日間攪拌した。２日目に硫酸銅五水和物１．１ｍｇとアスコルビン酸ナトリウム３．６ｍｇを加えた後、さらに２日間攪拌した。４日目に硫酸銅五水和物１．１ｍｇとアスコルビン酸ナトリウム３．６ｍｇを加えたのち、さらに３日間攪拌した。反応後、純水を加え、生成した沈殿を濾過することにより、一般式（１）においてｎ＝ｍ＝８のポリ［２］カテナンを黄色固体として得た。ＧＰＣによりＤＭＦを展開溶媒として分析したところ、数平均分子量（Ｍｎ）、重量平均分子量（Ｍｗ）、分散度（Ｍｗ／Ｍｎ）は、ポリスチレン換算でそれぞれ４６×１０３、６０×１０３、１．３１であった。
【００６７】
上記各実施例で得られたカテナン化合物（原料）およびポリ［２］カテナンのＩＲスペクトルを図３に示した。図３より、ポリ［２］カテナン（（ｃ））では、アジド基に由来するピークが消失していることが分かる。また、ポリ［２］カテナンの１Ｈ−ＮＭＲでは、末端アセチレンのプロトンに由来するピークが確認されなかった。
【００６８】
本明細書で引用した全ての刊行物をそのまま参考として本明細書に取り入れるものとする。
【産業上の利用可能性】
【００６９】
本発明のポリ［２］カテナンは、インターロック構造を有するカテナン分子がトリアゾール基を介して強固に連結された高分子を形成し、機械的特性、レオロジー特性に優れたポリマー、あるいは特異な機能を有するポリマーなどのスーパープラスチックとしての応用が期待される。例えば、新規な弾性特性を有するエラストマー、また、カテナンのインターロック構造による選択透過膜への応用などが期待される。
【図面の簡単な説明】
【００７０】
【図１】図１は、環化反応の生成物の１Ｈ−ＮＭＲスペクトル（４００ＭＨｚ、ＤＭＳＯ−ｄ６）である。図１（ａ）は、ジアジド［２］カテナンの１Ｈ−ＮＭＲスペクトルであり、図１（ｂ）および（ｃ）は、インターロック構造を構築していない化合物の１Ｈ−ＮＭＲチャートである。
【図２】図２は、環化反応の生成物の１Ｈ−ＮＭＲスペクトル（４００ＭＨｚ、ＤＭＳＯ−ｄ６）である。図２（ａ）は、ジエチニル［２］カテナンの１Ｈ−ＮＭＲスペクトルであり、図２（ｂ）および（ｃ）は、インターロック構造を構築していない化合物の１Ｈ−ＮＭＲチャートである。
【図３】図３は、（ａ）ジアジド［２］カテナン、（ｂ）ジエチニル［２］カテナン、（ｃ）ポリ［２］カテナンのＩＲスペクトルである。
【図１】
0004873570.tif 000016
【図２】
0004873570.tif 000017
【図３】
0004873570.tif 000018